(57)【要約】【課題】  血液細胞（血小板等）の保存安定性を改良する血液細胞保存バッグおよび保存安定性改良方法を提供する。【解決手段】  ポリオール成分とイソシアネート成分からなる混合液中に、酸素を含有させて発泡させてなり、気泡中の酸素濃度が２２〜１００体積％であることを特徴とする酸素含有ポリウレタンフォームを内蔵させてなる血液細胞保存バッグ；並びに、血液細胞保存バッグに、気泡中の酸素濃度が２２〜１００体積％の酸素含有ポリウレタンフォームを内蔵させて酸素を徐放させることを特徴とする、血液細胞の保存安定性改良方法。【選択図】  なし【特許請求の範囲】
【請求項１】
ポリオール成分とイソシアネート成分からなる混合液中に、酸素を含有させて発泡させてなり、気泡中の酸素濃度が２２〜１００体積％であることを特徴とする酸素含有ポリウレタンフォーム。
【請求項２】
ポリウレタンフォームの密度が、０．０１〜０．７ｇ／ｃｍ3である請求項１記載のポリウレタンフォーム。
【請求項３】
ポリウレタンフォームの独立気泡率が７０〜１００％である請求項１または２記載のポリウレタンフォーム。
【請求項４】
請求項１〜３のいずれか記載のポリウレタンフォームを内蔵させてなる血液細胞保存バッグ。
【請求項５】
請求項４記載の保存バッグに血液細胞を充填してなる血液細胞製剤。
【請求項６】
血液細胞の体積に基づくポリウレタンフォームの割合が３０〜１００体積％である請求項５記載の血液細胞製剤。
【請求項７】
ポリオール成分とイソシアネート成分からなる混合液中に、酸素を含有させて発泡させることを特徴とする、気泡中の酸素濃度が２２〜１００体積％である酸素含有ポリウレタンフォームの製造方法。
【請求項８】
血液細胞を充填してなる血液細胞保存バッグに、気泡中の酸素濃度が２２〜１００体積％の酸素含有ポリウレタンフォームを内蔵させて酸素を徐放させることを特徴とする、血液細胞の保存安定性改良方法。
【発明の詳細な説明】
【技術分野】
【０００１】
本発明は、気泡中の酸素濃度が高いポリウレタンフォームを内蔵してなる血液細胞（特に血小板）保存バッグに関する。さらに詳しくは、血液細胞（特に血小板）の長期保存安定性に優れた血液細胞保存バッグに関する。
【背景技術】
【０００２】
従来、血液献血や成分献血によって得られた血液細胞、特に血小板は、濃厚血小板製剤、多血小板血漿等として保存され、その保存安定性を向上させるための手段が種々検討されている。  血小板の保存期間は、現在、我が国において３日間しか認められておらず、血小板製剤の有効利用の障害となっている。
【０００３】
血小板は低温にさらすと血小板機能が不可逆的に失われるため、保存は２２℃付近で行われる。しかし、２２℃付近の温度では血小板のエネルギー代謝は非常に活発である。この時、血小板への酸素供給が十分に行われていると、「好気的代謝」でエネルギー代謝が維持され、代謝物として水と二酸化炭素が産出される。しかしながら、血小板への酸素供給が不十分であると、「嫌気的代謝」でエネルギー代謝が維持されてしまい、代謝物として乳酸が産出される。この乳酸により血小板浮遊液のｐＨが低下し、血小板機能が著しく損なわれるという問題が生じる。そのため、血小板保存バッグには高い酸素透過能が要求され、オレフィン樹脂製の保存バッグが開発されてきた（例えば、特許文献１参照）。また、該保存バッグには血小板浮遊液のｐＨ低下を引き起こすとされている二酸化炭素の透過能の低減も要求され、各種の保存容器が開発されてきた（例えば、特許文献２、３参照）。
【特許文献１】特表平９−５０８０５２
【特許文献２】特開２００３−４７６４２号公報
【特許文献３】特開２００２−１３６５７２号公報
【発明の開示】
【発明が解決しようとする課題】
【０００４】
しかしながら、特許文献２や３に記載の血小板保存容器は、酸素透過能は十分であるが、それと同時に二酸化炭素透過能が酸素透過能よりも高いため、血小板浮遊液のｐＨが低下するという問題がある。  従って、血小板保存バッグの酸素透過能を向上させ、二酸化炭素透過能を低減させることで保存バッグの外気側から血小板に酸素を供給しようとする従来技術では、血小板の安定保存期間の大幅な向上は難しかった。
【課題を解決するための手段】
【０００５】
本発明者は、上記課題を解決すべく鋭意検討した結果、本発明に到達した。すなわち、本発明は、ポリオール成分とイソシアネート成分からなる混合液中に、酸素を含有させて発泡させてなり、気泡中の酸素濃度が２２〜１００体積％であることを特徴とする酸素含有ポリウレタンフォーム；該ポリウレタンフォームを内蔵してなる血液細胞保存バッグ；並びに、血液細胞を充填してなる血液細胞保存バッグに、気泡中の酸素濃度が２２〜１００体積％の酸素含有ポリウレタンフォームを含有させて酸素を徐放させることを特徴とする、血液細胞の保存安定性改良方法である。
【発明の効果】
【０００６】
本発明の酸素含有ポリウレタンフォームを内蔵してなる血液細胞保存バッグで保存した血液細胞は保存安定性に優れるという効果を奏する。
【発明を実施するための最良の形態】
【０００７】
本発明のポリウレタンフォームは、ポリオール成分とイソシアネート成分から形成されてなるポリウレタン樹脂からなる。
【０００８】
［ポリオール成分］
ポリオール成分を構成するポリオール（Ａ）には、２価〜８価またはそれ以上の、高分子ポリオール［２５０以上のＯＨ当量（ＯＨ価に基づく、ＯＨ当たりの分子量）を有する］、低分子ポリオール（２５０未満のＯＨ当量を有する）、およびこれらの２種以上の混合物が含まれる。
低分子ポリオールには、多価アルコール、並びに低分子ＯＨ末端ポリマー［ポリエーテ
ルポリオール（以下ＰＴポリオールと略記）、ポリエステルポリオール（以下ＰＳポリオ
ールと略記）等］が含まれる。
【０００９】
上記多価アルコールには、以下のものが含まれる。
２価アルコール［炭素数（以下Ｃと略記）２〜２０またはそれ以上）、例えばＣ２〜１２
の脂肪族２価アルコール［（ジ）アルキレングリコール、例えばエチレングリコール、ジ
エチレングリコール、プロピレングリコール、ジプロピレングリコール、１，２−、２，
３−、１，３−および１，４−ブタンジオール、１，６−ヘキサンジオール、ネオペンチ
ルグリコールおよび３−メチルペンタンジオール（以下それぞれＥＧ、ＤＥＧ、ＰＧ、Ｄ
ＰＧ、ＢＤ、ＨＤ、ＮＰＧおよびＭＰＤと略記）、ドデカンジオール等］；Ｃ６〜１０の
脂環含有２価アルコール［１，４−シクロヘキサンジオール、シクロヘキサンジメタノー
ル等］；Ｃ８〜２０の芳香環含有２価アルコール［キシリレングリコール、ビス（ヒドロ
キシエチル）ベンゼン等］；
３価〜８価またはそれ以上の多価アルコール、例えば（シクロ）アルカンポリオールおよ
びそれらの分子内もしくは分子間脱水物［グリセリン、トリメチロールプロパン、ペンタ
エリスリトール、ソルビトールおよびジペンタエリスリトール（以下それぞれＧＲ、ＴＭ
Ｐ、ＰＥ、ＳＯおよびＤＰＥと略記）、１，２，６−ヘキサントリオール、エリスリトー
ル、シクロヘキサントリオール、マンニトール、キシリトール、ソルビタン、ジグリセリ
ンその他のポリグリセリン等］、糖類およびその誘導体［例えばショ糖、グルコース、フ
ラクトース、マンノース、ラクトース、およびグリコシド（メチルグルコシド等）］；
【００１０】
含窒素ポリオール（３級アミノ基含有ポリオールおよび４級アンモニウム基含有ポリオー
ル）：含窒素ジオール、例えばＣ１〜１２の脂肪族、脂環式および芳香環含有１級モノア
ミン［メチルアミン、エチルアミン、１−および２−プロピルアミン、ヘキシルアミン、
１，３−ジメチルブチルアミン、１−，２−および３−アミノヘプタン、ドデシルアミン
、シクロプロピルアミン、シクロヘキシルアミン、アニリン、ベンジルアミン等］のビス
ヒドロキシアルキル（Ｃ２〜４）化物［ビス（２−ヒドロキシエチル）化物、ビス（ヒド
ロキシプロピル）化物等、例えば米国特許第４，２７１，２１７号明細書に記載の３級窒
素原子含有ポリオール］、およびそれらの４級化物［上記米国特許明細書に記載の４級化
剤またはジアルキルカーボネート（Ｃ１〜４のアルキル基を有するもの、例えばジメチル
、ジエチルおよびジ−ｉ−プロピルカーボネート）が含まれる。）による４級化物］、例
えば上記米国特許明細書に記載の４級窒素原子含有ポリオール；および３価〜８価または
それ以上の含窒素ポリオール、例えばトリアルカノール（Ｃ２〜４）アミン（トリエタノ
ールアミン等）およびＣ２〜１２の脂肪族、脂環式、芳香族および複素環ポリアミン［例
えばエチレンジアミン、シクロヘキサンジアミン、トリレンジアミン、アミノエチルピペ
ラジン］のポリヒドロキシアルキル（Ｃ２〜４）化物〔ポリ（２−ヒドロキシエチル）化
物、ビス（ヒドロキシプロピル）化物等［例えばテトラキス（２−ヒドロキシプロピル）
エチレンジアミン、ペンタキス（２−ヒドロキシプロピル）ジエチレントリアミン］〕、
およびこれらの上記と同様の４級化物。
【００１１】
低分子ＯＨ末端ポリマーには、後述のような、ＰＴポリオール、ＰＳポリオールおよび
ポリウレタン（以下ＰＵと略記）ポリオールで２５０未満のＯＨ当量を有するものが含ま
れる。例えば、低重合度のアルキレンオキシド（以下ＡＯと略記）開環重合物および活性
水素原子含有多官能化合物の低モルＡＯ付加物［例えば後述のポリエチレングリコール、
ポリプロピレングリコール、ポリテトラメチレングリコール（以下それぞれＰＥＧ、ＰＰ
Ｇ、ＰＴＭＧと略記）等、ビス（ヒドロキシエトキシ）ベンゼンおよびビスフェノールＡ
のエチレンオキシド（以下ＥＯと略記）２〜４モル付加物］、低縮合度の縮合ＰＳポリオ
ールおよびポリオールの低モルラクトン付加物［ポリカルボン酸と過剰（カルボキシル基
１個当り１モル）の多価アルコールとの縮合物（例えばジヒドロキシエチルアジペート）
およびＥＧのカプロラクトン１モル付加物］、並びに低重合度のＰＵポリオール［後述の
ポリイソシアネート（以下ＰＩということがある。）と過剰（イソシアネート基１個当り
１モル）の多価アルコールとの反応生成物（例えば後述のＴＤＩ１モルとＥＧ２モルとの
反応生成物）］が挙げられる。
【００１２】
ＡＯには、Ｃ２〜１２またはそれ以上（好ましくはＣ２〜４）のＡＯ、例えばエチレン
オキシド、１，２−プロピレンオキシド、１，２−、２，３−および１，３−ブチレンオ
キシド、テトラヒドロフランおよび３−メチル−テトラヒドロフラン（以下それぞれＥＯ
、ＰＯ、ＢＯ、ＴＨＦおよびＭＴＨＦと略記）、１，３−プロピレンオキシド、イソＢＯ
、Ｃ５〜１２のα−オレフィンオキシド、置換ＡＯ、例えばスチレンオキシドおよびエピ
ハロヒドリン（エピクロルヒドリン等）、並びにこれらの２種以上の併用（ランダム付加
および／またはブロック付加）が含まれる。
【００１３】
高分子ポリオールは、通常２５０〜３，０００またはそれ以上のＯＨ当量を有する。該
ポリオールは、通常５００〜５，０００またはそれ以上、好ましくは７００〜４，５００
の数平均分子量（以下Ｍｎと略記。測定はゲルパーミエイションクロマトグラフィー（Ｇ
ＰＣ）法による。］を有し；好ましくは５００〜６，０００、とくに７００〜４，０００
の重量平均分子量 （以下Ｍｗと略記。測定はＧＰＣ法による。）を有する。その例には
、ＯＨ末端のポリマー［ＰＴ、ＰＳ、ポリアミド（以下ＰＤと略記）、ＰＵ、ビニル系ポ
リマー（以下ＶＰと略記） およびポリマーポリオール（以下Ｐ／Ｐと略記）］、および
これらの２種以上の混合物が含まれる。
ＯＨ末端のＰＴには、ＡＯの開環重合物、少くとも２個（２個〜８個またはそれ以上）
の活性水素原子を有する開始剤に１種または２種以上のＡＯを付加させた構造を有するＰ
Ｔポリオール（ＡＯ付加物）、およびそれら（同一または異なる）の２分子またはそれ以
上をカップリング剤でカップリングさせてなるＰＴポリオールが含まれる。
【００１４】
ＡＯ付加の開始剤には、例えば多価アルコール（前記）、ヒドロキシルアミン、アミノ
カルボン酸およびヒドロキシカルボン酸；多価フェノール；並びにポリカルボン酸（後述
）が含まれる。
【００１５】
ヒドロキシルアミンには、Ｃ２〜１０の、（ジ）アルカノールアミン、シクロアルカノ
ールアミンおよびアルキルアルカノールアミン、例えば２−アミノエタノール、３−アミ
ノプロパノール、１−アミノ−２−プロパノール、４−アミノブタノール、５−アミノペ
ンタノール、６−アミノヘキサノール、ジエタノールアミン、ジ−ｎ−およびｉ−プロパ
ノールアミン、３−アミノメチル−３，５，５−トリメチルシクロヘキサノール、メチル
エタノールアミンおよびエチルエタノールアミンが含まれる。好ましいのは、２−アミノ
エタノールである。
【００１６】
アミノカルボン酸には、Ｃ２〜１２のもの、例えばアミノ酸［グリシン、アラニン、バ
リン、（イソ）ロイシン、フェニルアラニン等］、ω−アミノアルカン酸（例えばω−ア
ミノカプロン、ω−アミノエナント、ω−アミノカプリル、ω−アミノペルゴン、ω−ア
ミノカプリン、１１−アミノウンデカンおよび１２−アミノドデカン酸）、および芳香族
アミノカルボン酸（例えばｏ−、ｍ−およびｐ−アミノ安息香酸）が含まれる。
ヒドロキシカルボン酸には、上記アミノカルボン酸に相当する（ＮＨがＯに置換った）
もの（例えばω− ヒドロキシカプロン酸、サリチル酸、ｐ−およびｍ−ヒドロキシ安息
香酸）、並びにグリコール酸、グリセリン酸、タルトロン酸、リンゴ酸、酒石酸およびベ
ンジル酸が含まれる。好ましいのは１２−アミノドデカン酸である。
【００１７】
多価フェノールには、Ｃ６〜１８の２価フェノール、例えば単環２価フェノール（ハイ
ドロキノン、カテコール、レゾルシノール、ウルシオール等）、ビスフェノール（ビスフ
ェノールＡ、Ｆ、Ｃ、Ｂ、ＡＤおよびＳ、ジヒドロキシビフェニル、４，４’−ジヒドロ
キシジフェニル−２，２−ブタン等）、および縮合多環２価フェノール［ジヒドロキシナ
フタレン（例えば１，５−ジヒドロキシナフタレン）、ビナフトール等］；並びに３価〜
８価またはそれ以上の多価フェノール、例えば単環多価フェノール（ピロガロール、フロ
ログルシノール、および１価もしくは２価フェノール（フェノール、クレゾール、キシレ
ノール、レゾルシノール等）のアルデヒドもしくはケトン（ホルムアルデヒド、グルター
ルアルデヒド、グリオキザール、アセトン）低縮合物（例えばフェノールもしくはクレゾ
ールノボラック樹脂、レゾールの中間体、フェノールとグリオキザールもしくはグルター
ルアルデヒドの縮合反応によって得られるポリフェノール、およびレゾルシンとアセトン
の縮合反応によって得られるポリフェノール）が含まれる。
【００１８】
開始剤へのＡＯの付加は、通常の方法で行うことができ、無触媒、または触媒（アルカ
リ触媒、アミン触媒、酸性触媒等）の存在下（とくにＡＯ付加の後半の段階で）に常圧ま
たは加圧下に１段階または多段階で行なわれる。２種以上のＡＯは、ランダム付加、ブロ
ック付加、両者の組合せ（例えばランダム付加に次いでブロック付加）のいずれでもよい
。
ＡＯ付加物のカップリング剤には、ポリハライド、例えばＣ１〜６のアルカンポリハラ
イド（例えばＣ１〜４のアルキレンジハライド：メチレンジクロラ イド、１，２−ジブ
ロモエタン等）；エピハロヒドリン（エピクロルヒドリン等）；およびポリエポキシドが
含まれる。
【００１９】
ＯＨ末端のＰＴの例には、ＰＴジオール、例えばポリアルキレングリコール（以下ＰＡ
Ｇと略記）［例えばＰＥＧ、ＰＰＧおよびＰＴＭＧ、ポリ−３−メチルテトラメチレンエ
ーテルグリコール］、共重合ポリオキシアルキレンジオール〔ＥＯ／ＰＯ共重合ジオール
、ＴＨＦ／ＥＯ共重合ジオール、ＴＨＦ／ＭＴＨＦ共重合ジオール等（重量比、例えば１
／９〜９／１）〕、芳香環含有ポリオキシアルキレンジオール［ポリオキシアルキレンビ
スフェノールＡ（ビスフェノールＡのＥＯおよび／またはＰＯ付加物等）］；および３官
能以上のＰＴポリオール、例えばポリオキシプロピレントリオール（ＧＲのＰＯ付加物等
）；並びにこれらの１種以上をメチレンジクロライドでカップリングしたものが含まれる
。
【００２０】
ＯＨ末端のＰＳには、縮合ＰＳポリオール、ポリラクトン（以下ＰＬと略記 ）ポリオ
ール、ヒマシ油系ポリオール［ヒマシ油（リシノール酸トリグリセリド）およびそのポリ
オール変性物］、およびポリカーボネートポリオールが含まれる。
縮合ＰＳポリオールは、ポリオールとポリカルボン酸類（酸もしくはそのエステル形成
性誘導体を指す。以下同様。）（および必要によりヒドロキシカルボン酸）との重縮合ま
たはポリオールとポリカルボン酸無水物およびＡＯとの反応により、ＰＬポリオールはポ
リオールを開始剤とするラクトンの開環付加（またはポリオールとヒドロキシカルボン酸
との重縮合）により、ヒマシ油のポリオール変性物はヒマシ油とポリオールとのエステル
交換反応により、そしてポリカーボネートポリオールはポリオールを開始剤とするアルキ
レンカーボネートの開環付加／重縮合、ポリオールとジフェニルもしくはジアルキルカー
ボネートの重縮合（エステル交換）、またはポリオールもしくは２価フェノール（前記の
もの：ビスフェノールＡ等）のホスゲン化により、製造することができる。
【００２１】
ＰＳの製造に用いるポリオールは、通常１，０００以下、好ましくは３０〜５００のＯ
Ｈ当量（ＯＨ当たりのＭｎ）を有する。その例には、上記の多価アルコ ール［ジオール
（例えばＥＧ、１，４−ＢＤ、ＮＰＧ、ＨＤおよびＤＥＧ）および３価以上のポリオール
（ＧＲ、ＴＭＰ、ＰＥ等）］、上記ＰＴポリオール（ＰＥＧ、ＰＰＧ、ＰＴＭＧ等）、お
よびこれらの２種以上の混合物が含まれる。縮合ＰＳポリオールの製造に好ましいのは、
ジオール、およびそれと少割合（例えば１０当量％以下）の３価以上のポリオールとの併
用である。
【００２２】
ポリカルボン酸には、ジカルボン酸および３価〜４価またはそれ以上のポリカルボン酸
が含まれる。それらの例には、Ｃ２〜３０またはそれ以上（好ましくはＣ２〜１２）の飽
和および不飽和の脂肪族ポリカルボン酸、例えばＣ２〜１５ジカルボン酸（例えばシュウ
、コハク、マロン、アジピン、スベリン、アゼライン、セバチン、ドデカンジカルボン、
マレイン、フマルおよびイタコン酸）、Ｃ６〜２０トリカルボン酸（例えばトリカルバリ
ルおよびヘキサントリカルボン酸）］；Ｃ８〜１５の芳香族ポリカルボン酸、例えばジカ
ルボン酸（例えばテレフタル、イソフタルおよびフタル酸）、トリ−およびテトラ−カル
ボン酸（例えばトリメリットおよびピロメリット酸）；Ｃ６〜４０の脂環式ポリカルボン
酸（ダイマー酸等）；およびスルホ基含有ポリカルボン酸［上記ポリカルボン酸にスルホ
基を導入してなるもの、例えばスルホコハク、スルホマロン、スルホグルタル、スルホア
ジピンおよびスルホイソフタル酸、およびそれらの塩（アルカリ金属、アルカリ土類金属
およびＩＩＢ族金属塩、アンモニウム塩、アミン塩、並びに４級アンモニウム塩等）］；
並びにカルボキシル基末端のポリマーが含まれる。
【００２３】
カルボキシル基末端のポリマーには、ＰＴポリカルボン酸、例えばポリオール［上記の多価アルコール、ＰＴポリオール等］のカルボキシメチルエーテル（アルカリの存在下にモノクロル酢酸を反応させて得られる）；およびＰＤ、ＰＳおよび／またはＰＵポリカルボン酸、例えば上記ポリカルボン酸を開始剤としてラクタムもしくはラクトン（前記）を開環重合させてなるポリラクタムポリカルボン酸およびＰＬポリカルボン酸、上記ポリカルボン酸類の２分子またはそれ以上をポリオール（前記）またはポリアミンもしくはポリイソシアネート（ＰＩ、後述）でカップリング（エステル化またはアミド化）させてなる縮合ＰＳポリカルボン酸および縮合ＰＤポリカルボン酸、および上記のポリカルボン酸類およびポリオールとＰＩを反応（ウレタン化およびエステル化もしくはアミド化）させてなるＰＵポリカルボン酸が含まれる。
【００２４】
ラクタムには、Ｃ４〜１５（好ましくはＣ６〜１２）のもの、例えばカプロラクタム、
エナントラクタム、ラウロラクタムおよびウンデカノラクタム；ラクトンには、上記ラク
タムに相当する（ＮＨがＯに置換った）もの（例えばε−カプロラクトン、γ−ブチロラ
クトン、γ−バレロラクトン）が含まれる。
【００２５】
エステル形成性誘導体には、酸無水物、低級アルキル（Ｃ１〜４）エステルおよび酸ハ
ライド、例えばコハク、マレイン、イタコンおよびフタル酸無水物 、テレフタル酸ジメ
チル、並びにマロニルジクロライドが含まれる。
縮合ＰＳポリオールの製造に好ましいのは、ジカルボン酸類、およびそれと少割合（例
えば１０当量％以下）の３価〜４価またはそれ以上のポリカルボン酸類との併用である。
ラクトンおよびヒドロキシカルボン酸には前掲のものが含まれる。
アルキレンカーボネートには、Ｃ２〜６のアルキレン基を有するもの、例えばエチレン
およびプロピレンカーボネートが含まれる。ジアルキルカーボネートには、Ｃ１〜４のア
ルキル基を有するもの、例えばジメチル、ジエチルおよびジ−ｉ−プロピルカーボネート
が含まれる。
【００２６】
ＯＨ末端のＰＳの具体例には、ポリエチレンアジペート、ポリブチレンアジペート、ポ
リヘキサメチレンアジペート、ポリネオペンチルアジペート、ポリエチレン／プロピレン
アジペート、ポリエチレン／ブチレンアジペート、ポリブチレン／ヘキサメチレンアジペ
ート、ポリジエチレンアジペート、ポリ（ポリテトラメチレンエーテル）アジペート、ポ
リエチレンアゼレート、ポリエチ レンセバケート、ポリブチレンアゼレート、ポリブチ
レンセバケート、ポリカプロラクトンジオールおよびポリヘキサメチレンカーボネートジ
オールが含まれる。
【００２７】
ＯＨ末端のＰＤには、ポリカルボン酸類（上記）を、ヒドロキシルアミン（前記）また
はポリオール（上記）およびポリアミン（ＰＡ）（後述）と重縮合させてなる、ポリ （
エステル）アミドポリオールが含まれる。
【００２８】
ＯＨ末端のＰＵには、ポリオールをＰＩで変性してなるＯＨ末端ウレタンプレポリマー
が含まれる。ポリオールには、前記の、多価アルコール、高分子ポリオール（上記ＯＨ末
端のＰＴおよびＰＳ、並びに後述のＯＨ末端のＶＰおよびＰ／Ｐ）、並びにこれらの２種
以上の併用が含まれる。ポリオールのうち、好ましいのは高分子ポリオール（とくにＯＨ
末端のＰＳおよびとくにＰＴ）およびこれと低分子ポリオール（とくに多価アルコール）
との併用である。併用する低分子ポリオールの量は、要求される性能に応じて適宜変える
ことができるが、一般に、高分子ポリオール１当量に対して、０．０１〜０．５当量、さ
らに０．０２〜０．４当量とくに０．１〜０．２当量が好ましい。
ＯＨ末端ウレタンプレポリマー製造に当り、ポリオールとＰＩとの当量比（ＯＨ／ＮＣ
Ｏ比）は、通常１．１／１〜１０／１、好ましくは１．４／１〜４／１とくに １．４／
１〜２／１である。ポリオールとＰＩとは、１段で反応させても、多段で反応（例えばポ
リオールもしくはＰＩの一部を反応させたのち残部を反応）させてもよい。
【００２９】
ＯＨ末端のＶＰには、ポリブタジエン系ポリオール、例えばＯＨ末端のブタジエンホモ
ポリマーおよびコポリマー（スチレン−ブタジエンコポリマー、アクリロニトリル−ブタ
ジエンコポリマー等）［１，２−ビニル構造を有するもの、１，４−トランス構造を有す
るもの、１，４−シス構造を有するもの、およびこれらの２種以上を有するもの（１，２
−ビニル／１，４−トランス／１，４−シスのモル比１００〜０／１００〜０／１００〜
０、好ましくは１０〜３０／５０〜７０／１０〜３０］、並びにこれらの水素添加物（水
素添加率：例えば２０〜１００％）；アクリルポリオール、例えばアクリル共重合体［ア
ルキル（Ｃ１〜２０）（メタ）アクリレート、またはこれらと他のモノマー（スチレン、
アクリル酸等）との共重合体］にヒドロキシル基を導入したもの［ヒドロキシル基の導入
は主としてヒドロキシエチル（メタ）アクリレートによる］；および部分鹸化エチレン／
酢酸ビニル共重合体が含まれる。
【００３０】
Ｐ／Ｐは、ポリオール（前述のＯＨ末端のＰＴおよび／またはＰＳ、またはこれと前記
の多価アルコールとの混合物）中でエチレン性不飽和モノマーをその場で重合させること
により得られる。エチレン性不飽和モノマーには、アクリル系モノマー、例えば（メタ）
アクリロニトリルおよびアルキル（Ｃ１〜２０またはそれ以上）（メタ）アクリレート（
メチルメタクリレート等）；炭化水素（以下ＨＣと略記）系モノマー、例えば芳香族不飽
和ＨＣ（スチレン等）および脂肪族不飽和ＨＣ（Ｃ２〜２０またはそれ以上のアルケン、
アルカジエン等、例えばα−オレフィンおよびブタジエン）；並びにこれらの２種以上の
併用［例えばアクリロニトリル／スチレンの併用（重量比１００／０〜８０／２０）］が
含まれる。Ｐ／Ｐは、例えば５〜８０％またはそれ以上、好ましくは３０〜７０％の重合
体含量を有する。
上記の高分子ポリオールのうちで好ましいのはＰＴポリオールおよびＰＳポリオールであ
る。
【００３１】
［イソシアネート成分］
本発明におけるイソシアネート成分を構成するポリイソシアネート（Ｂ）には、２〜６個またはそれ以上（好ましくは２〜３個とくに２個）のイソシアネート基を有する、下記のポリイソシアネート（以下ＰＩと略記することがある。）、およびこれらの２種以上の混合物が含まれる。
（１）Ｃ（ＮＣＯ基中の炭素を除く、以下同様）２〜１８の脂肪族ＰＩ：
ジイソシアネート（以下ＤＩと略記）、例えばエチレンＤＩ、テトラメチレンＤＩ、ヘ
キサメチレンＤＩ（ＨＤＩ）、ヘプタメチレンＤＩ、オクタメチレンＤＩ、デカメチレン
ＤＩ、ドデカメチレンＤＩ、２，２，４−および／または２，４，４−トリメチルヘキサメチレンＤＩ、リジンＤＩ、２，６−ジイソシアナトメチ ルカプロエート、２，６−ジイソシアナトエチルカプロエート、ビス（２−イソシアナトエチル）フマレートおよびビス（２−イソシアナトエチル）カーボネート；
３官能以上のＰＩ（トリイソシアネート等）、例えば１，６，１ １−ウンデカントリイ
ソシアネート、１，８−ジイソシアネート−４−イソシアネートメチルオクタン、１，３
，６−ヘキサメチレントリイソシアネートおよびリジンエステルトリイソシアネート（リ
ジンとアルカノールアミンとの反応生成物のホスゲン化物、２−イソシアナトエチル−２
，６−ジイソシアナトヘキサノエート、２−および／または３−イソシアナトプロピル−
２，６−ジイソシアナトヘキサノエート等）；
【００３２】
（２）Ｃ４〜１５の脂環式ＰＩ：
ＤＩ、例えばイソホロンＤＩ（ＩＰＤＩ）、ジシクロヘキシルメタン−４，４’−ＤＩ
（水添ＭＤＩ）、シクロヘキシレンＤＩ、 メチルシクロヘキシレンＤＩ、ビス（２−イ
ソシアナトエチル）−４−シクロヘキシレン−１，２−ジカルボキシレートおよび２，５
−および／または２，６−ノルボルナンＤＩ；
３官能以上のＰＩ（トリイソシアネート等）、例えばビシクロヘプタントリイソシアネー
ト；
（３）Ｃ８〜１５の芳香脂肪族ＰＩ：
ｍ−および／またはｐ−キシリレンＤＩ（ＸＤＩ）、ジエチルベンゼンＤＩおよびα，
α，α’，α’−テトラメチルキシリレンＤＩ（ＴＭＸＤＩ）；
（４）Ｃ６〜２０の芳香族ＰＩ：
ＤＩ、例えば１，３−および／または１，４−フェニレンＤＩ、２，４−および／また
は２，６−トリレンＤＩ（ＴＤＩ）、４， ４’−および／または２，４’−ジフェニル
メタンＤＩ（ＭＤＩ）、ｍ−およびｐ−イソシアナトフェニルスルホニルイソシアネート
、４，４’−ジイソシアナトビフェニル、３，３’−ジメチル−４，４’−ジイソシアナ
トビフェニル、３，３’−ジメチル−４，４’−ジイソシアナトジフェニルメタンおよび
１，５−ナフチレンＤＩ；
３官能以上のＰＩ（トリイソシアネート等）、例えば粗製ＴＤＩ、粗製ＭＤＩ（ポリメチ
レンポリフェニレンポリイソシアネ ート）；
【００３３】
（５）ＰＩの変性体：
上記ＰＩの変性体、例えばカルボジイミド、ウレタン、ウレア、イソシアヌレート、ウ
レトイミン、アロファネート、ビウレット、オキサゾリドンおよび／またはウレトジオン
基を有する変性体）、例えばＭＤＩ、ＴＤＩ、ＨＤＩ、ＩＰＤＩ等のウレタン変性物（ポ
リオールと過剰のＰＩとを反応させて得られるＮＣＯ末端ウレタンプレポリマー）、ビウ
レット変性物、イソシアヌレート変性物、トリヒドロカルビルホスフェート変性物、およ
びこれらの混合物。
ウレタン変性に用いるポリオールには、前記の多価アルコール、ＰＴポリオールおよび
／またはＰＳポリオールが含まれる。好ましいのは、５００以下とくに３０〜２００のＯ
Ｈ当量を有するポリオール、例えばグリコール（ＥＧ、ＰＧ、ＤＥＧ、ＤＰＧ等）、トリ
オール（ＴＭＰ、ＧＲ等）、４官能以上の高官能ポリオール（ＰＥ、ＳＯ等）およびこれ
らのＡＯ（ＥＯおよび／またはＰＯ）（１〜４０モル）付加物、とくにグリコールおよび
トリオールである。ウレタン変性におけるＰＩとポリオールとの当量比（ＮＣＯ／ＯＨ比
）は、通常１．１／１〜１０／１、好ましくは１．４／１〜４／１とくに１．４／１〜２
／１である。
上記変性ＰＩの遊離イソシアネート基含量（重量％）は通常８〜３３％、好ましくは１０〜３０％、とくに好ましくは１２〜２９％である。
【００３４】
［ポリウレタン樹脂］
ポリオール（Ａ）とポリイソシアネート（Ｂ）からポリウレタン樹脂を形成させるに際して、（Ａ）と（Ｂ）の割合をイソシアネート指数［（ＮＣＯ基／ＯＨ基の当量比）×１００］で表した場合、該指数は種々変えることができるが、ポリウレタン樹脂強度および反応率の観点から、好ましくは９０〜１００、さらに好ましくは９５〜１００、とくに好ましくは９８〜１００である。
また（Ａ）と（Ｂ）の反応方法としては、ワンショット法であっても、予め（Ａ）の一
部と（Ｂ）を反応させてＮＣＯ末端プレポリマーを形成させた後、残りの（Ａ）と反応さ
せるか、あるいは予め（Ａ）と、（Ｂ）の一部を反応させてＯＨ末端プレポリマーを形成
させた後、残りの（Ｂ）と反応させるプレポリマー法であってもよい。遊離のイソシアネートの残存量を極力抑制する観点から好ましいのはプレポリマー法である。
【００３５】
［ポリウレタンフォーム］
本発明のポリウレタンフォームは、気泡中の酸素濃度が２２〜１００体積％であることを特徴とする。酸素濃度が２２％未満では後述の血液細胞保存バッグ中での酸素供給性が悪くなる。
該ポリウレタンフォームの製造方法には、（１）メカニカルフロス発泡法、（２）酸素ローディング発泡法、および（１）と（２）を組み合わせる方法が含まれる。
（１）の方法は、メカニカルフロス発泡機を用いるもので、上記ポリオール成分およびイソシアネート成分からなるポリウレタン樹脂形成性組成物を混合して反応させるに際し、混合液中に酸素を吹き込んで製造する方法である。一般的には、内面に多数の歯の付いた円筒状のステーターと、ステーター内部に同じく多数の歯の付いたローターからなるメカニカルフロス発泡機のローターが回転中に、発泡させたい材料と不活性ガス（一般的には空気、窒素であり、本発明では酸素である。）を同時に連続的に当該発泡機に注入することにより、当該発泡機の吐出口から発泡材料を連続的に吐出させる方法（特許第３０８３７５１号公報の選択図３参照）である。
【００３６】
メカニカルフロス発泡機は、材料や不活性ガスの注入口が任意の数だけ設けられるため、２種類以上の材料と不活性ガスの混合が可能である。また材料は硬化性があったとしても発泡機から出た後に硬化するのであれば差し支えない。
吐出口から吐出される材料と不活性ガスの混合物は、２５〜１２０℃に予め温度調整された型（開放型や密閉型）、あるいはこぼれないように両側を仕切られたベルトコンベア上に注型される。
型やベルトコンベアの材質は金属（アルミニウム、ステンレス等）やプラスチック（ポ
リプロピレンやポリカーボネート等）が通常使用される。
発泡後の気泡径が小さく、得られる硬化物内の密度分布が均一であるという点でメカニ
カルフロス発泡法は、ポリウレタンフォームの製造法として一般的な発泡剤発泡法より好ましい。
上記の不活性ガスとして酸素を用いることにより本発明のポリウレタンフォームを製造することができる。
【００３７】
（２）の方法は、メカニカルフロス発泡機を含む一般的なポリウレタン発泡機を用いるもので、上記ポリオール成分および／またはイソシアネート成分に予め加圧下で酸素を溶解、含有させた後、これらの成分を混合して反応させ、発泡させて製造するものである。
該成分に酸素を加圧溶解させる方法は通常の一般的なエアーローディング法と同じ方法でよい。すなわち耐圧容器中で酸素の雰囲気下、該成分を撹拌しながら所定時間（通常１〜８時間、好ましくは２〜６時間）加圧（通常０．０５〜１．０ＭＰａ、好ましくは０．１〜０．９ＭＰａ）する。酸素ローディングはポリオール成分もしくはイソシアネート成分のどちらか一方に対してのみ実施してもよいが、ポリウレタンフォームの気泡中の酸素濃度の観点から両成分に対して行うことが好ましい。
【００３８】
（３）の方法は、上記（１）と（２）を組み合わせた方法で、予め加圧下で酸素ローディングしたポリオール成分およびイソシアネート成分の混合液中に酸素を吹き込んでメカニカルフロス発泡して製造する方法である。
（１）〜（３）の製造方法のうち、ポリウレタンフォームの気泡中の酸素濃度の観点から好ましいのは（１）または（３）の製造方法である。
【００３９】
ポリオール成分およびイソシアネート成分からなるポリウレタン樹脂形成性組成物には、本発明の効果を阻害しない範囲で必要に応じて整泡剤（Ｃ１）および脱水剤（Ｃ２）からなる群から選ばれる添加剤（Ｃ）を含有させることができる。
整泡剤（Ｃ１）としては、整泡効果を有するジメチルポリシロキサンや主鎖、側鎖および／または末端をポリオキシアルキレン鎖、フェニル、アルキル、アラルキルまたはアリールアルキル基等で変性した非反応性ジメチルポリシロキサン等が挙げられる。
（Ｃ１）には、気泡の整泡効果と連通効果のバランスに優れたもの［例えば、商品名「ＳＺ−１９３１」、日本ユニカー（株）製］、整泡効果がとくに優れ独立気泡率を高める特性に優れたもの［例えば、商品名「ＳＺ−１９３２」、日本ユニカー（株）製］、連通効果を有し独立気泡率を下げる特性に比較的優れたもの［例えば、商品名「ＳＺ−１９２３」、日本ユニカー（株）製］等が含まれる。これらの種類、使用量を選択することにより独立気泡率を幅広く調整することができる。
（Ｃ１）のＭｎは、整泡効果の観点から好ましくは５，０００〜１００，０００、さらに好ましくは１０，０００〜５０，０００である。
（Ｃ１）の使用量は、（Ａ）と（Ｂ）の合計重量に基づいて、通常６％以下、整泡効果
およびポリウレタン樹脂の強度の観点から好ましくは０．０５〜５％、さらに好ましくは０．３〜３％、とくに好ましくは０．５〜２％である。
【００４０】
脱水剤（Ｃ２）は、ポリオール（Ａ）中に水分や湿分が混入してウレタン化反応における発泡剤となって炭酸ガスが発生することを防止し、より緻密な気泡を有するポリウレタンフォームを得ることを目的に含有させるものである。
（Ｃ２）としては、通常用いられる脱水効果を有する化合物が使用できるが、中性また
はアルカリ性で体積平均粒径が０．１〜５０μｍである脱水剤が好ましい。
（Ｃ２）の具体例としては、例えば酸化カルシウム、硫酸カルシウム（半水石膏）、塩
化カルシウム、モレキュラーシーブが挙げられる。これらのうち粒径が小さく組成物中へ
の微分散、および脱水効果の安定性の観点から好ましいのは硫酸カルシウム（半水石膏）
およびモレキュラーシーブ、さらに好ましいのはモレキュラーシーブである。
（Ｃ２）の使用量は、（Ａ）と（Ｂ）の合計重量に基づいて、通常２０％以下、脱水効
果および組成物の適度な流動性の観点から好ましくは０．３〜１５％、さらに好ましくは
０．５〜１０％である。
【００４１】
触媒（Ｃ３）としては、３級アミン（トリエチレンジアミン等）、金属有機酸塩［ジブチル錫ジラウレート、ジ−２エチルヘキシル鉛、ビスマストリス（２−エチルヘキサノエート）等］が挙げられる。ポリオール（Ａ）として前記３級アミノ基含有ポリオールを用いる場合は該ポリオールが触媒効果を有することから、改めて触媒を添加することなく、いわゆる無触媒でポリウレタンフォームを得ることもできる。
（Ｃ３）の使用量は、（Ａ）と（Ｂ）の合計重量に基づいて、通常１％以下、好ましくは０．００１〜０．５％、さらに好ましくは０．００５〜０．３％である。
（Ｃ１）〜（Ｃ３）は、通常ポリオール成分に配合して用いられる。
【００４２】
本発明のポリウレタンフォームの気泡径は、後述する血液細胞保存バッグ中での酸素供給性および気泡の安定性の観点から好ましくは０．５〜３００μｍ、さらに好ましくは１〜２００μｍである。
該ポリウレタンフォームの製造において、含有させる酸素の量（体積％）は、前述のポリオール成分とイソシアネート成分の合計体積に基づいて、後述する血液細胞保存バッグ中での酸素供給性および気泡の安定性の観点から好ましくは１０〜９５、より好ましくは１２〜８５、さらに好ましくは１５〜８０、とくに好ましくは２０〜７５である。
該ポリウレタンフォームの気泡中の酸素濃度（体積％）は、２２〜１００％、酸素供給性の観点から好ましくは５０〜１００％である。該酸素濃度は、ＲＴ−Ｍｓｉｅｖｅ ５Ａカラム［ＲＥＳＴＥＫ（株）製］を取り付けたガスクロマトグラフＧＣ−２０１０［（株）島津製作所製］を用いて測定することができる。
【００４３】
本発明のポリウレタンフォームの密度は、機械的強度および酸素供給性の観点から好ましくは０．０１〜０．７ｇ／ｃｍ3、さらに好ましくは０．０３〜０．５ｇ／ｃｍ3、とくに好ましくは０．０５〜０．３ｇ／ｃｍ3である。
また、該ポリウレタンフォームの独立気泡率は、酸素徐放性およびポリウレタンフォームの脆性低減の観点から好ましくは７０〜１００％、さらに好ましくは８０〜１００％である。該独立気泡率は、ＡＳＴＭ  Ｄ−２８５６に準じてエアーピクノメーター法で測定することができる。
独立気泡率は、前記整泡剤（Ｃ１）の種類、使用量の選択に加えて、ポリウレタン樹脂形成性組成物におけるポリオール（Ａ）およびポリイソシアネート（Ｂ）の種類等の選択によっても調整することができる。
例えば、ポリオール（Ａ）として、比較的高官能（３価〜６価またはそれ以上）のポリオールや前記低分子ポリオール（ＯＨ当量２５０未満のもの）の使用割合を増す、ポリイソシアネート（Ｂ）として比較的高官能（２価〜３価またはそれ以上）のポリイソシアネートの使用割合を増す等により、独立気泡率を高めることができ、逆にポリオール（Ａ）として、低官能（２価以下）のポリオールや前記高分子ポリオール（ＯＨ当量２５０以上のもの）の使用割合を増す、ポリイソシアネート（Ｂ）として低官能（２価）のポリイソシアネートの使用割合を増す等により、独立気泡率を下げることができる。
【００４４】
［ポリウレタンフォームを内蔵してなる血液細胞保存バッグ］
血液細胞保存バッグは、血液細胞（血小板等）を一定期間保存するための袋状の容器である。通常塩化ビニル、ポリオレフィン等の素材からなり、形状は袋状で、通常タテ１４〜２２ｃｍ、ヨコ１４〜２２ｃｍ、充填時最大容積２５０〜７００ｃｍ3である。
本発明のポリウレタンフォームは、通常該袋状の保存バッグの製造時に内蔵される。
【００４５】
［ポリウレタンフォームを内蔵してなる血液細胞製剤］
血液細胞（血小板等）は、上記ポリウレタンフォームを内蔵させてなる血液細胞保存バッグに充填して血液細胞製剤とされる。保存バッグ中の血液細胞の体積に基づくポリウレタンフォームの割合は、酸素供給性および取り扱い性の観点から好ましくは３０〜１００％、さらに好ましくは４０〜８０％である。
上記のように、保存バッグ入り血液細胞製剤に本発明のポリウレタンフォームを内蔵することにより、血液細胞の保存安定性を著しく改良することができる。該保存安定性は血小板数、血漿ｐＨ、凝集能、低浸透圧ショック回復率およびスワーリング等で評価することができる。
【００４６】
以下実施例により本発明をさらに詳細に説明するが、本発明はこれに限定されるもので
はない。なお、以下において部は重量部、％は体積％を表す。実施例、比較例において使用する原料を以下に示す。
ポリオール    （Ａ１）：グリセリンのＰＯ付加物［商品名「サンニックスＧＰ−４００
」、ＯＨ価４００、三洋化成工業（株）製］
ポリオール    （Ａ２）：ポリマーポリオール［商品名「サンニックスＦＰ−２０２
」、ＯＨ価４００、三洋化成工業（株）製］
イソシアネート（Ｂ１）：ポリメチレンポリフェニレンポリイソシアネート［商品名「ミ
リオネートＭＲ−２００」、日本ポリウレタン工業（株）製］
整泡剤    （Ｃ１−１）：商品名「ＳＺ−１９３１」、日本ユニカー（株）製
整泡剤    （Ｃ１−２）：商品名「ＳＺ−１９３２」、日本ユニカー（株）製
整泡剤    （Ｃ１−３）：商品名「ＳＺ−１９２３」、日本ユニカー（株）製
脱水剤    （Ｃ２−１）：合成ゼオライト［商品名「ＰＵＲＭＯＬ  ３ＳＴ」、ＣＵ
Ｃｈｅｍｉｅ  Ｕｅｔｉｋｏｎ  ＡＧ製］
触媒      （Ｃ３−１）：商品名「ネオスタンＵ−６００」、日東化成（株）製
実施例１〜４
表１に記載の配合組成で、各原料をプラネタリーミキサーに投入し、１３０ｒｐｍで１０分間撹拌後、５分間３０ｍｍＨｇ以下で撹拌脱泡してポリオール成分を得た。イソシアネート成分も同様にして得た。各成分とも２５±１℃となるよう温度調整した。
次に、加圧可能で撹拌機付きのタンク２基の各々にポリオール成分とイソシアネート成分を入れ０．２Ｐａで４時間、１５ｒｐｍで撹拌した。
タンクからメカニカルフロス発泡機［商品名「ＭＦ−３５０型メカニカルフロス発泡装置」、東邦機械工業(株)製。以下同じ。］にポリオール成分とイソシアネート成分をモーノポンプで送り込み、メカニカルフロス発泡機のローターを３００ｒｐｍで回転させながら、ポリオール成分およびイソシアネート成分を合計流量３Ｌ／分、また酸素を表１に記載の体積％になるような流量でミキシングヘッド入り口部に連続供給した。混合、吐出された液をミキシングヘッド出口から長さ２ｍ、内径１９ｍｍのビニールホースを通し内寸が縦５００×横５００×高さ１５０ｍｍの金型に注型高さ８０ｍｍとなるように注型して硬化させ、ポリウレタンフォーム成形品を得た。成形品は下記の方法に従って評価した。結果を表１に示す。
【００４７】
比較例１〜２
表１に記載の配合組成で実施例１〜４と同様にして成形品を得た。成形品は下記の方法に従って評価した。結果を表１に示す。
＜成形品の評価方法＞
（１）密度 （単位：ｇ／ｃｍ3）
上記ポリウレタンフォーム成形品の中心部から、２００×２００×１０ｍｍの試験片を切り出し、２０〜２５℃に温調された室内で１２時間以上静置後測定した試験片の重量を、３辺の長さの積より算出した体積で除して密度とした。
（２）独立気泡率（％）
ＡＳＴＭ  Ｄ−２８５６に記載の方法に準じエアーピクノメーター法により測定した。
（３）気泡中酸素濃度（％）
上記ポリウレタンフォーム成形品の中心部から、２０×３０×１０ｍｍの試験片を切り出し、アルゴン雰囲気下の密閉瓶に入れた。１５０〜２５０℃で５分以上静置後、密閉瓶内の気体を、ＲＴ−Ｍｓｉｅｖｅ ５Ａカラム［ＲＥＳＴＥＫ（株）製］を取り付けたガスクロマトグラフＧＣ−２０１０［（株）島津製作所製］を用いて測定した。検量線は、少なくとも３点以上の酸素濃度既知の酸素と窒素からなる混合気体を用いて作成した。
（４）フォーム中酸素量（体積％）
ポリウレタンフォーム中の酸素量（体積％）は、下記式で表される。
フォーム中酸素量（体積％）＝  ＶO× （ＤJ−ＤF）／ＤJ
ＤJ：ポリウレタン樹脂密度      （ｇ／ｃｍ3）
ＤF：ポリウレタンフォーム密度  （ｇ／ｃｍ3）
ＶO：気泡中酸素濃度            （体積％）
【００４８】
【表１】
2008214367.tif 000002
（＊１）体積％：下記式で表される。注入ガス量は２５℃、１気圧のときの体積を示す。
ここにおいて注入ガスとは酸素（実施例１〜３）、酸素／窒素混合気体
（体積比５０／５０）（実施例４）、酸素／窒素混合気体（体積比１０
／９０）（比較例１）または空気（比較例２）を指す。
体積％＝注入ガス量×１００／（注入ガス量＋ガス注入前の組成物全体積）
【００４９】
実施例５〜８、比較例３〜５
実施例１〜４および比較例１〜２で得られた各ポリウレタンフォーム成形品から切り出したポリウレタンフォーム（タテ×ヨコ×厚さ＝１２×１０×１ｃｍ）を準備し、保存バッグ用シート（タテ×ヨコ＝４０×３０ｃｍ）を袋状に成形するに際して該ポリウレタンフォームを１個ずつ内蔵させた各保存バッグを得た。各保存バッグに、濃縮血小板（ＰＣ）５単位（血小板数１×１０11個）を分注して充填し血小板製剤（Ｋ１〜Ｋ４、比Ｋ１〜比Ｋ２）を得た。該血小板製剤を２２℃、６０ｒｐｍで水平振盪［振盪機ＰＲ−１２、ＴＡＩＴＥＣ(株)製］しながら７日間保存した。保存後の血小板について以下の項目を測定して、血小板の保存安定性を評価した。ポリウレタンフォームを内臓しない血小板保存バッグを上記と同様に作成し、該保存バッグに濃縮血小板（ＰＣ）５単位を充填したものを比Ｋ３とした。
【００５０】
＜血小板の保存安定性評価方法＞
（１）血小板数
自動血球計数装置［Ｆ−５２０、シスメックス（株）製］を使用して行った。
（２）血漿ｐＨ
保存後の血小板の一部を用いて、ｐＨメーター［Ｆ８ＤＰ、（株）堀場製作所］を使用して行った。
（３）低浸透圧ショック回復率（％ＨＳＲ）
血小板に１／３容量の水を加えて、紫外可視分光光度計［ＵＶ−２５５０、（株）島津製作所社製］で波長６１０ｎｍの吸光度を測定し、水添加５分後の値と水添加直後の最大値の比から求めた。低浸透圧ショック回復率は細胞の脆弱性を示し、その数値が大きい程、血小板が変性していないことを示す。
（４）スワーリング
スワーリングとは、血小板の入ったバッグの広い面を水平に保持し、蛍光灯等にかざしながらゆっくりと円を描くように水平移動させたとき、渦巻き状のパターンが生じる現象である。この現象が容易に起こる程、血小板の変性の程度が少なく保存安定性が良好であることを示す。下記の基準で評価した。
（評価基準）
＋  スワーリングが容易に起こる
±  スワーリングがわずかに起こる
−  スワーリングが全く起こらない
【００５１】
【表２】
2008214367.tif 000003
【００５２】
表２の結果から、本発明のポリウレタンフォームを内蔵した保存バッグ入り血小板製剤（実施例５〜８）は比較の血小板製剤（比較例３〜５）に比べて、保存安定性が著しく優れることがわかる。
【産業上の利用可能性】
【００５３】
本発明のポリウレタンフォームを内臓してなる血液細胞（とくに血小板）保存バッグ入り血液細胞製剤は、保存安定性に極めて優れることから、該保存バッグは、血小板のみでなく、赤血球、血漿等の血液細胞全般用の保存バッグとして極めて有用である。